(57)【要約】【課題】フラッシュ定着システムにおいて、出力画像が良好な耐擦過性を示す電子写真用フラッシュ定着トナー及びそれを用いる画像形成装置を提供すること。さらに、フラッシュ定着における耐擦過性改善材料である、「メタロセン触媒存在下で重合して得られたポリオレフィン」の分散性が良好で、フィルミングなどによる寿命劣化が生じにくい電子写真用フラッシュ定着トナー及びそれを用いる画像形成装置を提供すること。【解決手段】  バインダ樹脂、着色剤、及び８００〜１０００ｎｍの範囲に吸収を示す赤外線吸収剤を含む電子写真用フラッシュ定着トナーに、さらに、メタロセン系重合触媒を用いて得られた低分子量ポリオレフィンワックス、及び一般式（Ｉ）により表されるエステル型構造の化合物（下記一般式（Ｉ）において、ｐ、ｑ、ｍ及びｎは、それぞれ１６〜２２の正の整数を表す）を含ませる。そして、この電子写真用フラッシュ定着トナーを用いた画像形成装置である。【化１】2006039358.tif 000007【選択図】  なし【特許請求の範囲】
【請求項１】
バインダ樹脂、着色剤、及び８００〜１０００ｎｍの波長領域に吸収を示す赤外線吸収剤を含む電子写真用フラッシュ定着トナーであって、
メタロセン系重合触媒を用いて得られた低分子量ポリオレフィンワックス、及び一般式（Ｉ）により表されるエステル型構造の化合物（下記一般式（Ｉ）において、ｐ、ｑ、ｍ及びｎは、それぞれ１６〜２２の正の整数を表す）を含んでいることを特徴とする電子写真用フラッシュ定着トナー。
【化１】
2006039358.tif 000006
【請求項２】
さらに、熱分解型ポリプロピレンを含んでいることを特徴とする請求項１に記載の電子写真用フラッシュ定着トナー。
【請求項３】
請求項１から２いずれか１項に記載の電子写真用フラッシュ定着トナーを用いて、記録媒体にトナー画像を形成する電子写真方式の画像形成手段と、
前記記録媒体上に形成されたトナー画像を、光露光によって定着する定着手段と、
を有することを特徴とする画像形成装置。
【発明の詳細な説明】
【技術分野】
【０００１】
本発明は、電子写真複写機、電子写真プリンタや静電記録装置などの複写機、プリンタに用いることのできる、トナーに関する。さらに詳しくは、フラッシュ定着システムに適応可能で、定着性が良好な電子写真用フラッシュ定着トナー、及びそれを用いる画像形成装置に関する。
【背景技術】
【０００２】
電子写真法としては光導電性絶縁体（感光体ドラムなど）上に一様な静電荷を与え、様々な手段により該光導電性絶縁体上に光像を照射することによって静電潜像を形成し、次いで、該潜像をトナーと呼ばれる微粉末を用いて現像可視化し、紙等の記録媒体にトナー粉像を転写した後に定着させ、印刷物を得る方法が一般的である。
【０００３】
この定着工程で、記録媒体上のトナーは、加圧、加熱、溶剤蒸気、光等により溶融されて、記録媒体に固着される。ここで、トナー粉像に強力な光を照射しトナーを溶融させる光定着方式は下記の理由により注目を集めている。
【０００４】
（１）非接触定着であるため、定着過程で画像のニジミ、チリなどが発生せず、解像度を劣化させない。
（２）装置電源投入後の待ち時間がなく、クイックスタートが可能である。
（３）システムダウンにより定着器内に記録紙がつまっても発火しない。
（４）のり付き紙、プレプリント紙、厚さの異なる紙等、記録紙の材質や厚さに関係なく定着が可能である。
【０００５】
現在、光定着方式において最も一般的な方法は、光源にキセノンフラッシュランプを使用するフラッシュ定着法である。
【０００６】
フラッシュ定着は非接触定着であるが故に、定着画像の表面が平滑化しない。このため、出力画像の耐擦過性（紙による擦り／爪やボールペンなどによる擦り）が低いことが問題となっていた。
【０００７】
一般的な加熱ロール定着方式においても定着画像の擦りを向上させることは重要であり、以下のように、トナーに添加するワックス（以下、ＷＡＸと略記することがある）などの検討が行われている。
【０００８】
ヒートロール定着トナーにおいて、定着性、オフセット防止性、ヒートレスポンス性向上のため機能性付与剤として、メタロセン系重合触媒を用いて得られた低分子量ポリオレフィンワックスを添加することが知られている（例えば、特開平９−４３８９１号公報参照）。
【０００９】
しかし、我々の経験では、非極性のオレフィンＷＡＸは、トナーバインダ樹脂（帯電付与のため極性樹脂が一般に用いられる）と相溶性が低い。特に、低分子量ポリオレフィン樹脂は、溶融時の粘度が極めて低いため、トナー製造段階でトナーバインダ樹脂と共に溶融混練する際に、樹脂とＷＡＸが相分離しやすく、良好なＷＡＸ分散性が得られない。このため、トナーが感光体や現像機にフィルミングしやすく、装置寿命を著しく短くしてしまう不具合があった。
【００１０】
また、ヒートロール定着機における紙送りローラなどでのこすり防止のために、ヒートロール定着トナーとして、樹脂としてゲル分を１５ないし４０ｗｔ％含むスチレン−アクリル系樹脂を用い、さらにメタロセン系触媒存在下で重合して得られたポリオレフィンを変性したワックスを添加したトナーが知られている（例えば、特開平９−１５８９６号公報参照）。
【００１１】
このメタロセン触媒存在下で重合して得られたポリオレフィンを変性することで、ＷＡＸ分散性の向上を図っているものと予想されるが、ＷＡＸを変性することで、コスト的に不利になるばかりでなく、変性時にＷＡＸが反応／分解し分子量分布が変化して、ＷＡＸの性能が劣化しやすい。加えて、本技術は以下の理由で、フラッシュ定着に適応できない。
【００１２】
（１）ゲル分を含んだトナーは溶融粘度が高く、非接触（定着圧力が無い）フラッシュ定着では、定着強度が低下する。
（２）スチレン−アクリル系樹脂はフラッシュ照射により分解し、臭気を発生する。
【特許文献１】特開平９−４３８９１号公報
【特許文献２】特開平９−１５８９６号公報
【発明の開示】
【発明が解決しようとする課題】
【００１３】
以上のように、フラッシュ定着固有課題である出力画像の耐擦過性改善には、これまで満足なものが得られていないのが現状である。
【００１４】
従って、本発明の目的はフラッシュ定着システムにおいて、出力画像が良好な耐擦過性を示す電子写真用フラッシュ定着トナー及びそれを用いる画像形成装置を提供することにある。さらに、フラッシュ定着における耐擦過性改善材料である、「メタロセン系重合触媒を用いて得られた低分子量ポリオレフィンワックス」の分散性が良好で、フィルミングなどによる寿命劣化が生じにくい電子写真用フラッシュ定着トナー及びそれを用いる画像形成装置を提供することにある。
【課題を解決するための手段】
【００１５】
本発明者らは、鋭意検討の結果、「メタロセン系重合触媒を用いて得られた低分子量ポリオレフィンワックス」のトナー中の分散性を高めるために、エステル型構造の化合物を併用することが有効であることを見出した。即ち、
【００１６】
本発明の電子写真用フラッシュ定着トナーは、バインダ樹脂、着色剤、及び８００〜１０００ｎｍの波長領域に吸収を示す赤外線吸収剤を含み、
さらに、メタロセン系重合触媒を用いて得られた低分子量ポリオレフィンワックス、及び下記一般式（Ｉ）により表されるエステル型構造の化合物（下記一般式（Ｉ）において、ｐ、ｑ、ｍ及びｎは、それぞれ、１６〜２２の正の整数を表す）を含んでいることを特徴としている。
【００１７】
【化１】
2006039358.tif 000002
【００１８】
本発明の電子写真用フラッシュ定着トナーにおいては、さらに、熱分解型ポリプロピレンを含んでいることが好適である。
【００１９】
本発明の電子写真用フラッシュ定着トナーにおいては、前記ポリオレフィンワックスの数平均分子量（Ｍｎ）が５００〜５０００で、重量平均分子量（Ｍｗ）と数平均分子量（Ｍｎ）との比（Ｍｗ／Ｍｎ）で表される分子量分布が１．０〜２．０であることが好適である。
【００２０】
本発明の電子写真用フラッシュ定着トナーにおいては、前記ポリオレフィンワックスと前記エステル型構造の化合物との添加量比（ポリオレフィンワックス／エステル型構造の化合物）が０．１〜１０であることが好適である。
【００２１】
一方、本発明の画像形成装置は、
上記本発明の電子写真用フラッシュ定着トナーを用いて、記録媒体にトナー画像を形成する電子写真方式の画像形成手段と、
前記記録媒体上に形成されたトナー画像を、光露光によって定着する定着手段と、
を有することを特徴としている。
【発明の効果】
【００２２】
本発明によれば、フラッシュ定着システムにおいて、出力画像が良好な耐擦過性を示す電子写真用フラッシュ定着トナー及びそれを用いる画像形成装置を提供することができる。さらに、フラッシュ定着における耐擦過性改善材料である、「メタロセン系重合触媒を用いて得られた低分子量ポリオレフィンワックス」の分散性が良好で、フィルミングなどによる寿命劣化が生じにくい電子写真用フラッシュ定着トナー及びそれを用いる画像形成装置を提供することができる。
【発明を実施するための最良の形態】
【００２３】
以下、本発明を詳細に説明する。
【００２４】
（電子写真用フラッシュ定着トナー）
本発明の電子写真用フラッシュ定着トナー（以下、本発明のフラッシュ定着トナーと略記する）は、バインダ樹脂、着色剤、及び８００〜１０００ｎｍの波長領域に吸収を示す赤外線吸収剤を含むと共に、メタロセン系重合触媒を用いて得られた低分子量ポリオレフィンワックス、及び一般式（Ｉ）により表されるエステル型構造の化合物を含有する。また、必要に応じて、帯電制御剤、ワックス（ＷＡＸ）組成物、外添剤など、その他の添加剤も含ませることができる。
【００２５】
メタロセン系重合触媒を用いて得られた低分子量ポリオレフィンワックスと、一般式（Ｉ）で表されるエステル型構造の化合物とを併用することで、フラッシュ定着トナー中への当該オレフィンワックスの分散性が良好となり、フラッシュ定着システムにおける出力画像の耐擦過性改善（例えば、擦り性改善、テープ剥離性改善）が良好となる。
【００２６】
このため、本発明のフラッシュ定着トナーは、特にフラッシュ定着システムにおいて一般に黒トナーに対し定着性が低い、Ｒ／Ｇ／Ｂ、Ｙ／Ｍ／Ｃといったカラートナーに適用することが有効である。
【００２７】
ここで、上記改善効果を奏する詳細な理由は不明だが以下のように推察できる。通常、メタロセン系のポリオレフィンワックスは非極性樹脂のため、トナーバインダ樹脂（帯電付与のため極性樹脂が一般に用いられる）と相溶性が低い。このため、溶融混練時にバインダとワックスが相分離しやすい。これに対し一般式（Ｉ）で表されるエステル型構造の化合物はアルキル基の非極性部位とエステルの極性部位を併せ持っているため、「界面活性剤」的な効果を有し、「メタロセン系重合触媒を用いて得られた低分子量ポリオレフィンワックス」の極性バインダへの分散性向上に寄与する。
【００２８】
加えて、エステル型構造の化合物の界面活性剤的な作用により、定着時に溶融トナーの用紙への「濡れ」が向上し、トナーと記録媒体の結合を高め、より耐擦過性が改善されると思われる。
【００２９】
さらに、エステル型化合物には界面活性剤的な作用があることから、トナー中の顔料などの分散性向上にも作用するという利点も併せ持つ。
【００３０】
ただし、我々の経験では、メタロセン系重合触媒を用いて得られた低分子量ポリオレフィンワックスを添加したトナーを粉砕法で作製する場合、特にその添加量が多い条件下で、粉砕性が低下する傾向がある。この対策として、メタロセン系重合触媒を用いて得られた低分子量ポリオレフィンワックスとエステル型構造の化合物に加え、さらに熱分解型ポリプロピレンを併用することで、粉砕性低下の問題も改善できる。
【００３１】
以下、各組成について詳細に説明する。
−メタロセン系重合触媒を用いて得られた低分子量ポリオレフィンワックス−
メタロセン系重合触媒を用いて得られた低分子量ポリオレフィンワックスとしては、エチレン、プロピレンなどのα−オレフィン：シクロヘキセン、ノルボルネンなどの環状オレフィンのホモポリマー、コポリマー又は共重合体：を用いることができる。
【００３２】
メタロセン系重合触媒としては、周期律表のＩＶｂ族、Ｖｂ族、ＶＩｂ族から選ばれた遷移金属、例えばチタン、ジルコニウム、ハフニウム、バナジウム、クロムなどとシクロペンタジエニル環あるいは置換シクロペンタジエニル環が２個共有結合により結合したサンドイッチ型の分子、及びアミノオキサンからなる触媒系を用いることができる。
【００３３】
メタロセン系重合触媒を用いて得られた低分子量ポリオレフィンワックスの数平均分子量Ｍｎとしては、５００〜５０００程度が好ましい。より好ましくは５５０〜３０００であり、さらに好ましくは６００〜２０００である。数平均分子量が５００より低いと、トナーの保存性が低下するばかりでなく、溶融混練時や定着時にワックスが揮発する問題を生じることがある。数平均分子量が５０００より高いと耐擦過性能が得られないことがある。
【００３４】
メタロセン系重合触媒を用いて得られた低分子量ポリオレフィンワックスの重量平均分子量（Ｍｗ）と数平均分子量（Ｍｎ）と、の比（Ｍｗ／Ｍｎ）で表される分子量分布は、１．０〜２．０程度が好ましい。より好ましくは１．０〜１．８であり、さらに好ましくは１．０〜１．４である。分子量分布が大き過ぎると、耐擦過性が低下すると共にフィルミングなどが発生しやすくなることがある。
【００３５】
メタロセン系重合触媒を用いて得られた低分子量ポリオレフィンワックスの添加量は、上記エステル型構造の化合物との添加量比（ポリオレフィンワックス／エステル型構造の化合物）で、０．１〜１０程度が好ましいと思われる。ただし、この値は用いるバインダ樹脂の組成、極性などで大きく変化すると考えられる。
【００３６】
−一般式（Ｉ）により表されるエステル型構造の化合物−
【００３７】
【化２】
2006039358.tif 000003
【００３８】
一般式（Ｉ）において、ｐ、ｑ、ｍ及びｎは、それぞれ１６〜２２の正の整数を表す。好ましくは、ｐ＝ｑ＝ｍ＝ｎ＝２２、ｐ＝ｑ＝ｍ＝ｎ＝２０、ｐ＝ｑ＝ｍ＝ｎ＝１８、ｐ＝ｑ＝ｍ＝ｎ＝１６などの化合物を用いることができる。
【００３９】
一般式（Ｉ）で表されるエステル型構造の化合物として具体的には、ペンタエリスリトールテトラベヘネート、ペンタエリスリトールテトラステアレートなどが挙げられる。
【００４０】
なお、一般式（Ｉ）により表されるエステル型構造の化合物を、単に「エステル化合物」と称すことがある。
【００４１】
−バインダ樹脂−
バインダ樹脂としては特に限定されず、各種の天然又は合成高分子物質よりなる熱可塑性樹脂を用いることができるが、代表的には重量平均分子量５０００〜１０万程度、融点９０〜１４０℃のエポキシ樹脂、スチレン−アクリル樹脂、ポリアミド樹脂、ポリエステル樹脂、ポリビニル樹脂、ポリオレフィン樹脂、ポリウレタン樹脂、ポリブタジエン樹脂などが単独又は混合して用いられる。特に、フラッシュ照射時の樹脂分解によるガス発生が少ない点で、ポリエステル樹脂が好適である。
【００４２】
−着色剤−
着色剤としては、特に限定されず、染料、顔料等のいずれでもよい。例えばカラートナーでは、キナクリドン（赤色）、フタロシアニン（青色等）、アンスラキノン（赤色）、ジスアゾ（赤色又は黄色）、モノアゾ（赤色）、アニライド系化合物（黄色）、ベンジジン（黄色）、ベンズイミダゾロン（黄色）、ハロゲン化フタロシアニン（緑色）などが用いられる。黒色トナーでは、カーボンブラック、ニグロシン染料、フェライト、マグネタイト、チタンブラックなどの黒色染顔料を広く用いることができる。
【００４３】
着色剤の添加量は、その種類にもよるが、一般に０．０１〜５０ｗｔ％程度、より好適には０．１〜２０ｗｔ％程度である。
【００４４】
−赤外線吸収剤−
赤外線吸収剤としては、波長８００〜１０００ｎｍの波長領域に吸収を示すものが使用される。この赤外線吸収剤を含ませることで、光定着の際、上記波長領域の照射光を吸収して発熱し、トナーを効率よく溶融させることができる。このような赤外線吸収剤としては、例えばアミニウム塩、酸化インジウム系金属酸化物、酸化スズ系金属酸化物、酸化亜鉛系金属酸化物、スズ酸カドミウム、特定のアミド化合物、ナフタロシアニンおよび／フタロシアニン系化合物、シアニン系化合物、ランタノイド系化合物が挙げられる。さらに、カーボンブラック、チタンブラック、フェライト、マグネタイト、炭化ジルコミウム等の黒色顔料等も用いることができる。これらは単独で用いても、混合して用いても良い。
【００４５】
−帯電制御剤−
トナーの帯電性能を制御するための帯電制御剤としては、トナーに帯電を付与させる能力があれば特に制限されないが、カラートナーにおいてはトナーの色相に与える影響が小さいことを考慮すると、無色、淡色のものが好ましい。好適には、４級アンモニウム塩（無色）、ニグロシン染料（黒色）、トリフェニルメタン誘導体（青色）などが正極性帯電制御剤として、ナフトール酸亜鉛錯体（無色）、サリチル酸亜鉛錯体（無色）、ホウ素化合物などが負極性帯電制御剤として用いることができる。
【００４６】
帯電制御剤の添加量は、その種類にもよるが、一般に０．１〜１０ｗｔ％程度である。
【００４７】
−ワックス組成物−
「メタロセン系重合触媒を用いて得られた低分子量ポリオレフィンワックス」以外に、分散性を損なわない程度の添加量で他のワックス等も添加できる。ワックス組成物としては、天然ワックス、合成ワックスなどを広く用いることができる。例えば、石油系ワックスとしてパラフィンワックス、マイクロクリスタインワックスなど、鉱物ワックスとしてフィッシャートロプシュワックス、モンタンワックスなど、植物ワックスとしてカルナバワックスなど、動物ワックスとして蜜ろう、ラノリンなど、合成ワックスとしてポリエチレン、ポリプロピレンなどのポリオレフィン類、脂肪酸エステル類、アミド系ワックス、変成ポリオレフィンなど、さらにその他の化合物としてテルペン系化合物、ポリカプロラクトンなどを単体、又は混合物として広く用いることができる。中でも、軟化温度が１５０℃以下のものが好ましく、特にトナーバインダ樹脂の溶融軟化温度より低い軟化温度を示すものが好ましい。
【００４８】
また、上述のように、粉砕性特性の低下を防止する目的で、熱分解型ポリプロピレンを使用することが特に好ましい。
この熱分解型ポリプロピレンは、一般成型用のポリプロピレンを熱分解により低分子量化することにより得られる、数平均分子量Mn=5000〜30000、より好ましくは7000〜15000、軟化温度130〜160℃程度のものを好適に用いることができる。
【００４９】
ワックス組成物の添加量は、その種類にもよるが、一般に０．１〜１０ｗｔ％程度である。
【００５０】
−外添剤−
トナーに外添する添加剤としては、通常用いられている材料が広く適応できる。シリカ、チタニア、アルミナ、酸化亜鉛などの無機微粒子や該無機粒子の疎水化処理品、又はポリスチレン、ＰＭＭＡ、メラミン樹脂等の樹脂粒子などが適応できる。
【００５１】
以下、本発明のフラッシュ定着トナーの作製方法について説明する。
本発明のフラッシュ定着トナーは、通常のトナー作製法と同様に作製することができる。以下、その一例を示す。
【００５２】
まず、粉砕法で作製する場合、バインダ樹脂、メタロセン系重合触媒を用いて得られた低分子量ポリオレフィンワックス、エステル化合物、赤外線吸収剤、さらに必要に応じてワックス組成物、着色剤、帯電制御剤などのトナー構成物を混合した後、ニーダー、押し出し機などを用いて上記材料を溶融混練する。この後溶融混錬物を粗粉砕した後、ジェットミル等で微粉砕し、風力分級機により、目的とする粒径のトナー粒子を得る。さらに、外添剤を添加し、最終的なトナーを完成させる。
【００５３】
また、トナーを重合法で作製することも可能である。この場合、主に懸濁重合法と乳化重合法が適応できる。
【００５４】
懸濁重合法で作製する場合、スチレン、ブチルアクリレート、２エチルヘキシルアクリレートなどのモノマ、ジビニルベンゼンなどの架橋剤、ドデシルメルカプタンなどの連鎖移動剤、着色剤、帯電制御剤、赤外線吸収剤、エステル化合物、メタロセン系重合触媒を用いて得られた低分子量ポリオレフィンワックス、重合開始剤を混合してモノマ組成物を作製する。その後、リン酸三カルシウム、ポリビニルアルコール等の懸濁安定剤、界面活性剤が入った水相中に、前記モノマ組成物を投入し、ローターステータ式乳化機、高圧式乳化機、超音波式乳化機などを用いてエマルションを作製した後、加熱によりモノマの重合を行う。重合終了後、粒子の洗浄、乾燥を行い、外添剤を添加して最終的なトナー粒子を得る。
【００５５】
乳化重合法で作製する場合、過硫酸カリウムなどの水溶性重合開始剤を溶解させた水中に、スチレン、ブチルアクリレート、２エチルヘキシルアクリレートなどのモノマ、必要に応じてドデシル硫酸ナトリウムなどの界面活性剤を添加し、攪拌を行いながら過熱、重合を行い樹脂粒子を得る。その後、赤外線吸収剤、エステル化合物粒子、メタロセン系重合触媒を用いて得られた低分子量ポリオレフィンワックスなどの粒子を樹脂粒子が分散したサスペンション中に添加し、サスペンションのｐＨ、攪拌強度、温度などを調整することにより粒子をヘテロ凝集させる。さらに、系を樹脂のガラス転移温度以上に過熱、ヘテロ凝集体を融着させトナー粒子を得る。その後、粒子の洗浄、乾燥を行い、外添剤を添加して最終的なトナー粒子を得る。この粒子の着色は、ヘテロ凝集体を融着させた後、染料で染色しても良いし、ヘテロ凝集体形成時に顔料を合わせて凝集させても良い。
【００５６】
なお、本発明のフラッシュ定着トナーは、そのまま１成分現像剤として用いることも、キャリアと混合して２成分現像剤とすることもできる。２成分現像剤として用いる際のキャリアは、公知のマグネタイト、フェライト、鉄粉を用いることができる。
【００５７】
（画像形成装置）
本発明の画像形成装置は、上記本発明のフラッシュ定着トナーを用いて、記録媒体にトナー画像を形成する電子写真方式の画像形成手段と、記録媒体上に形成されたトナー画像を、光露光によって定着する定着手段と、を有するものである。このような、本発明の画像形成装置は、フラッシュ定着システムを採用した公知の電子写真方式の画像形成装置が適用される。
【００５８】
以下、本発明の画像形成装置の一例について図面を参照しつつ説明する。図１は、本発明の画像形成装置の一例を示す概略構成図である。
【００５９】
図１に示す画像形成装置１０は、ロール状に巻かれた記録媒体Ｐを紙送りローラ２８によって送るようにし、このように送られる記録媒体Ｐの片面側上に、この記録媒体１の送り方向上流側から下流側に向けて、並列して４つの画像形成ユニット１２（ブラック（Ｋ）、イエロー（Ｙ）、マゼンタ（Ｍ）、シアン（Ｃ））が設けられ、さらに、当該画像形成ユニット１２の下流側にフラッシュ定着方式の定着器２６が設けられている。
【００６０】
ブラック用画像形成ユニット１２Ｋは、公知の電子写真方式の画像形成ユニットである。具体的には、感光体１４Ｋの周辺に、帯電器１６Ｋ、露光手段１８Ｋ、現像器２０Ｋ、クリーナ２２Ｋが設けられ、記録媒体Ｐを介して転写器２４Ｋが設けられている。他のイエロー用、マゼンタ用、シアン用画像形成ユニット１２Ｙ、Ｍ、Ｃについても同様である。
【００６１】
定着器２６としては、キセノンランプ、ネオンランプ、アルゴンランプ、クリプトンランプ等を用いることができる。また、その光定着エネルギーとしては、３．０〜７．０Ｊ／ｃｍ2の範囲にすることが好ましい
【００６２】
図１に示す画像形成装置１０では、ロール状態から引き出された記録媒体Ｐ上に、各画像形成ユニット１２Ｋ、Ｙ、Ｍ、Ｃにより公知の電子写真方式でトナー画像が順次転写され、そして、当該トナー画像に定着器２６により光定着が施されて、画像が形成される。
【実施例】
【００６３】
以下に本発明の実施例を示すが、当然、本発明は以下の実施例により制限されるものではない。
【００６４】
〔実施例１〕
バインダ樹脂として、酸価１０ｍｇ／ＫＯＨ、軟化温度１０４℃のポリエステル樹脂を用い、これに対してマゼンタ着色剤（Ｆ６Ｂ、クラリアント）を５ｗｔ％、帯電制御剤としてカリックスアレン化合物（Ｅ８９、オリエント）３ｗｔ％、赤外線吸収剤としてバナジルナフタロシアニン化合物（最大吸光波長＝８５０ｎｍ）０．５ｗｔ％、さらに一般式（Ｉ）で表されるエステル型構造の化合物（エステル化合物）として「ＷＥＰ−５（日本油脂社製）」１ｗｔ％、及び、メタロセン系重合触媒を用いて得られたポリエチレンワックス＝ＷＡＸ−Ａ（セリダスト２０５５、クラリアント製：Ｍｎ＝１１００、Ｍｗ＝１５００、Ｍｗ／Ｍｎ＝１．４）１ｗｔ％を添加した。この組成物を、ヘンシェルミキサーで充分混合した後、該トナー組成物を２軸押出機（ＰＣＭ−３０、混練機：池貝製）に連続フィードし溶融混練した。このトナー組成物の溶融混練物を冷却後、粗粉砕し、さらにジェットミルで微粉砕した。得られた微粉砕物を風力分級機で分級し、体積平均粒子径８．５μｍの粉体を得た。この粉体に疎水性シリカ（ＴＧ８１０、キャボット）０．５ｗｔ％を添加し、ヘンシェルミキサーで均一混合しトナーを得た。なお、試作トナーの組成を表１に示す。
【００６５】
また、ワックスの分子量測定は以下の通りに行った。先ず、試料３０ｍｇをｏ−ジクロロベンゼン２０ｍｌに１４５℃で完全溶解した後、孔径０．４５μｍのフィルタでろ過しサンプルを形成する。次にゲル浸透クロマトグラフ（ＡｌｌｉａｎｃｅＧＰＣ２０００型、Ｗａｔｅｒｓ製）を用い、測定カラム（ＴＳＫｇｅｌＧＭＨ６−ＨＴとＴＳＫｇｅｌＧＭＨ６−ＨＴＬ、東ソー）、カラム温度１４０℃、流速１ｍｌ／ｍｉｎ、サンプリング時間間隔１ｓの条件で測定した。カラム較正にはポリスチレンを用いた。
【００６６】
また、ワックスと顔料の分散性を、以下の方法で判定した。ミクロトーム（ＲＭ２１４５、ライカ製）にて溶融混練物の薄片を形成し、顕微鏡観察を行い、２μｍ以上のワックス、顔料の凝集物が観察されたものを不良、凝集物が観察されなかったものを良好と判定した。
【００６７】
この結果、上記トナーの顔料とワックスの分散性は良好であった。これらの結果を表２に示す。
【００６８】
このトナーを非磁性一成分フルカラープリンタＧＬ８３００Ａ（富士通製）の定着器を取り除いた改造機に搭載し、トナー単色付着量は０．６ｍｇ／ｃｍ2、２次色（同色の２回重ね）のトータル付着量を１．２ｍｇ／ｃｍ2、３次色で１．８ｍｇ／ｃｍ2に調整して、トナーの１ｉｎｃｈ四方（２．５４×２．５４ｃｍ□）の未定着粉像を形成した。この未定着トナー粉像を、光定着器として７００〜１５００ｎｍの波長範囲に高い発光強度を有するキセノンフラッシュランプを搭載した商品番号ＣＦ１１００のプリンタ（富士ゼロックス製）の改造機により、フラッシュ定着を行った。フラッシュの発光のスペクトルを図２に示す。フラッシュ照射方法は単位面積当たりの発光を２回行うディレイ発光方式とした。ディレイ発光は同じエネルギを２回照射し、ディレイ時間は５ｍｓ（ミリ秒）とした。
【００６９】
次に、得られた１ｉｎｃｈ四方の画像の定着率を以下のように評価した。まず、画像の光学濃度（ＯＤ１）を測定し、その後、この画像上に粘着テープ（スコッチメンディングテープ、住友３Ｍ製）を貼り、しかる後、粘着テープを引き剥がし、剥離後の画像の光学濃度（ＯＤ２）を測定した。なお、光学濃度は（ＳＴＡＴＵＳ  Ａ）を分光色度計（Ｘ−ｒｉｒｅ９３８、Ｘ−ｒｉｔｅ製）により，光源Ｄ５０、２°（バッキング白）の条件で測定した。
【００７０】
次に、得られた光学濃度の値を用いて下式（１）より定着率を算出した。
・定着率（％）＝ＯＤ２／ＯＤ１×１００……（１）
・定着性の評価
◎：９０％以上
○：８０〜８９％
×：７９以下（使えないレベル）
【００７１】
また、上記画像の擦過性を次のように評価した。まず、画像の光学濃度（ＯＤ１）を測定し、その後、画像をステンレス製爪（０．２５ｍｍ厚）で１０回擦過し、擦り後の画像の光学濃度（ＯＤ３）を測定した。得られた光学濃度の値を用いて下式（２）より耐擦過率を算出した。
・耐擦過率（％）＝ＯＤ３／ＯＤ１×１００……（２）
・耐擦過性の評価
◎８５％以上
○：７０〜８５％
×（使えないレベル）：６９以下
【００７２】
これら定着率、耐擦過率の結果を表２に示す。
【００７３】
〔実施例２〕
メタロセン系重合触媒を用いて得られたポリエチレンワックス（ＷＡＸ−Ａ）の添加量を表１に示すように変更したこと以外は実施例１に従ってトナーを試作し、定着性、耐擦過性を評価した。結果を表２にあわせて示す。本トナーは、ワックス分散性、定着性、耐擦過性はいずれも良好であった。
【００７４】
〔実施例３〕
熱分解型ポリプロピレンワックス（５５０Ｐ、三洋化成）１．０ｗｔ％を添加したこと以外は実施例２に従ってトナーを試作し、定着性、耐擦過性を評価した。結果を表２にあわせて示す。本トナーは実施例２に比べ、トナー粉砕／分級時にトナーの装置への付着が少なく、製造性に優れていた。
【００７５】
〔実施例４〕
メタロセン系重合触媒を用いて得られたポリエチレンワックス（ＷＡＸ−Ａ）を、メタロセン系重合触媒を用いて得られたポリエチレンワックス＝ＷＡＸ−Ｂ（セリダスト２０５１、クラリアント製：Ｍｎ＝６３０、Ｍｗ＝８８０、Ｍｗ／Ｍｎ＝１．４）に変更したこと以外は、実施例１に従ってトナーを試作し、定着性、耐擦過性を評価した。結果を表２にあわせて示す。本トナーは、ワックス分散性、定着性、耐擦過性はいずれも良好であった。
【００７６】
〔実施例５〕
熱分解型ポリプロピレンワックス（５５０Ｐ、三洋化成）１．０ｗｔ％を添加したこと以外は実施例４に従ってトナーを試作し、定着性、耐擦過性を評価した。結果を表２にあわせて示す。本トナーは実施例４に比べ、トナー粉砕／分級時にトナーの装置への付着が少なく、製造性に優れていた。
【００７７】
〔比較例１〕
エステル型構造の化合物を添加しないこと以外は、実施例１に従ってトナーを試作し、定着性、耐擦過性を評価した。結果を表２にあわせて示す。本トナーはワックスの分散性が悪く、トナー粉砕／分級時にトナーが著しく装置へ付着し、製造が困難であった。
【００７８】
〔比較例２〕
実施例３のメタロセン系重合触媒を用いて得られたポリエチレンワックス（ＷＡＸ−Ａ）の代わりに、エステル化合物（ＷＥＰ−５、日本油脂社製）を添加したトナー（本トナーのエステル化合物添加量は３ｗｔ％）を試作し、定着性、耐擦過性を評価した。結果を表２にあわせて示す。本トナーの耐擦過性は不良であった。
【００７９】
【表１】
2006039358.tif 000004
【００８０】
【表２】
2006039358.tif 000005
【００８１】
表２の結果より、本実施例の試作トナーは、ワックス分散性、顔料分散性共に良好で、そして、定着性、耐擦過性も共に良好であることがわかる。
【図面の簡単な説明】
【００８２】
【図１】本発明の画像形成装置の一例を示す概略構成図である。
【図２】実施例で使用した画像形成装置における定着器のフラッシュの発光スペクトルを示す図である。
【符号の説明】
【００８３】
１０  画像形成装置
１２  画像形成ユニット
１４  感光体
１６  帯電器
１８  露光手段
２０  現像器
２２  クリーナ
２４  転写器
２６  定着器
２８  紙送りローラ
Ｐ  記録媒体
【図１】
2006039358.tif 000008
【図２】
2006039358.tif 000009